(57)【要約】【課題】従来技術の樹脂組成物を床用ワックスなどとして使用する際に、非イオン性界面活性剤や陽イオン性界面活性剤を配合すると、静電気に帯電しにくい高分子化合物を配合していたとしても、マイナスイオン発生量が低下し、十分な量のマイナスイオンを発生することができなかった。【解決手段】使用する樹脂に酸価を付与することで、塗布表面からマイナスイオンを効率良く発生させることができ、リフレッシュ効果や抗酸化機能、消臭・除菌機能に優れ、且つ環境にも優しいマイナスイオンを効率よく発生する合成樹脂組成物を提供する。【特許請求の範囲】
【請求項１】
酸価が２０〜１２０ｍｇＫＯＨ／ｇのアクリル樹脂及び／又はアクリルスチレン樹脂、希有元素類鉱物、及び遠赤外線放射セラミックスを必須成分として含有することを特徴とするマイナスイオン発生能力を持つ合成樹脂組成物。
【請求項２】
前記アクリル樹脂及びアクリルスチレン樹脂の固形分１００重量部に対し、前記希有元素類鉱物及び前記遠赤外線放射セラミックスの合計が５〜５０重量部であることを特徴とする請求項１に記載のマイナスイオン発生能力を持つ合成樹脂組成物。
【請求項３】
非イオン性界面活性剤又は陽イオン性界面活性剤を実質的に含有しないことを特徴とする請求項１又は２に記載のマイナスイオン発生能力を持つ合成樹脂組成物。
【請求項４】
陰イオン性界面活性剤が含有されることを特徴とする請求項１乃至３のいずれかに記載のマイナスイオン発生能力を持つ合成樹脂組成物。
【請求項５】
前記陰イオン性界面活性剤の配合量が合成樹脂組成物中、１．０重量％以下であることを特徴とする請求項４に記載のマイナスイオン発生能力を持つ合成樹脂組成物。
【請求項６】
フローリング用ワックス、化学タイル用ワックスなどの床用ワックスに使用することを特徴とする請求項１乃至５のいずれかに記載のマイナスイオン発生能力を持つ合成樹脂組成物。
【発明の詳細な説明】
【０００１】
【発明の属する技術分野】
本発明はマイナスイオン発生能力を持つ合成樹脂組成物に関する。より具体的には、床面等に塗膜を形成する液体に関し、その目的は塗布表面からマイナスイオンを効率良く発生することができ、リフレッシュ効果や抗酸化機能、消臭・除菌機能に優れ、且つ環境にも優しいマイナスイオン発生能力を持つ合成樹脂組成物を提供することにある。
【０００２】
【従来の技術】
空気中にはプラスとマイナスの２種類のイオンが存在している。プラスイオンが酸化作用を持ち、人間の自然治癒力や新陳代謝を著しく低下させ、免疫力の低下からあらゆる病気の原因につながるのに対し、マイナスイオンは酸化されたものを還元し、生命活動を強化する作用があり、体液、細胞、神経系統に好影響を与え、全ての臓器や組織機能を良好にし、病気に対する抵抗力を高め、自律神経や内分泌機能のバランスを調整する。
マイナスイオンは人体の精神衛生上に好影響を与えることが一般に知られており、このマイナスイオンは森林や滝の周辺、草原、海辺に多く存在している。人はこうした自然に触れると爽快感やリラックス感を感じる。
しかし、都市開発や産業の発達に伴い自然が失われ、更にビルやコンクリート、パソコンやテレビ等の電気製品の増加によって、空気が酸化され、マイナスイオンが減少し、プラスイオンが増えてきており、人体へ大きく影響を及ぼしてきている。前述したようにマイナスイオンが人体に好影響を与えることが理解されていても、マイナスイオンを発生させる装置は高価であり、手軽に使用できるものではない。
【０００３】
そこで、マイナスイオンを発生する樹脂組成物が開発され、その組成物に関する技術として、静電気に帯電しにくい高分子化合物、並びに希有元素類を含む鉱物、及び少なくともトルマリン若しくは遠赤外線放射セラミックスのいずれか一方を含有し、マイナスイオンを放出すると同時に遠赤外線を放射することを特徴とする樹脂組成物（例えば、特許文献１参照）や、合成樹脂塗料にイオン生成能力を有するセラミック微粉末及び重金属イオンを含有するガラス微粉末を組み合わせて含有させることによって、消臭、抗菌、防カビ作用を有する合成樹脂塗料（例えば、特許文献２参照）などが開示されている。
【０００４】
【特許文献１】
特許第３０３５２７９号公報
【特許文献２】
特開２００２−３８０９９号公報
【０００５】
【発明が解決しようとする課題】
しかしながら、従来技術の樹脂組成物を床用ワックスなどとして使用する際に、非イオン性界面活性剤や陽イオン性界面活性剤を配合すると、静電気に帯電しにくい高分子化合物を配合していたとしても、マイナスイオン発生量が低下し、十分な量のマイナスイオンを発生することができなかった。
本発明者は上記した問題点を全て解決するために鋭意研究を重ねた結果、使用する樹脂に酸価を付与することで、塗布表面からマイナスイオンを効率良く発生させることができ、リフレッシュ効果や抗酸化機能、消臭・除菌機能に優れ、且つ環境にも優しいマイナスイオンを効率よく発生する合成樹脂組成物を提供することができることを見出し、本発明の完成に至った。
【０００６】
【課題を解決するための手段】
即ち、請求項１に係る発明は、酸価が２０〜１２０ｍｇＫＯＨ／ｇのアクリル樹脂及び／又はアクリルスチレン樹脂、希有元素類鉱物、及び遠赤外線放射セラミックスを必須成分として含有することを特徴とするマイナスイオン発生能力を持つ合成樹脂組成物に関する。
請求項２に係る発明は、前記アクリル樹脂及びアクリルスチレン樹脂の固形分１００重量部に対し、前記希有元素類鉱物及び前記遠赤外線放射セラミックスの合計が５〜５０重量部であることを特徴とする請求項１に記載のマイナスイオン発生能力を持つ合成樹脂組成物に関する。
請求項３に係る発明は、非イオン性界面活性剤又は陽イオン性界面活性剤を実質的に含有しないことを特徴とする請求項１又は２に記載のマイナスイオン発生能力を持つ合成樹脂組成物に関する。
請求項４に係る発明は、陰イオン性界面活性剤が含有されることを特徴とする請求項１乃至３のいずれかに記載のマイナスイオン発生能力を持つ合成樹脂組成物に関する。
請求項５に係る発明は、前記陰イオン性界面活性剤の配合量が合成樹脂組成物中、１．０重量％以下であることを特徴とする請求項４に記載のマイナスイオン発生能力を持つ合成樹脂組成物に関する。
請求項６に係る発明は、フローリング用ワックス、化学タイル用ワックスなどの床用ワックスに使用することを特徴とする請求項１乃至５のいずれかに記載のマイナスイオン発生能力を持つ合成樹脂組成物に関する。
【０００７】
【発明の実施の形態】
以下、本発明に係るマイナスイオン発生能力を持つ合成樹脂組成物について詳細に説明する。
本発明に係るマイナスイオン発生能力を持つ合成樹脂組成物は、床面等に塗膜を形成する液体として使用し、必須成分として酸価が２０〜１２０ｍｇＫＯＨ／ｇ（ソリッド換算）のアクリル樹脂及び／又はアクリルスチレン樹脂、希有元素類鉱物、及び遠赤外線放射セラミックスを含有する。
【０００８】
本発明の構成要素であるアクリル樹脂及びアクリルスチレン樹脂は、アクリル酸及びその誘導体を重合したものを総称し、アクリル酸及びそのエステル、アクリルアミド、アクリロニトリル、アクリロニトリルスチレン、メタクリル酸及びそのエステルなどの重合体及び共重合体が包含される。本発明の他の構成要素である希有元素類鉱物及び遠赤外線放射セラミックスと混合した際に効果的にマイナスイオンを発生する。アクリル樹脂及びアクリルスチレン樹脂としては、通常のアクリルエマルション樹脂、水溶性アクリル樹脂、アクリルスチレンエマルション樹脂、水溶性アクリルスチレン樹脂等があり、いずれも好ましく使用することができる。
尚、アクリル樹脂及びアクリルスチレン樹脂は、酸価が２０〜１２０ｍｇＫＯＨ／ｇのものを使用することが好ましい。その理由として、酸価が２０ｍｇＫＯＨ／ｇより低いアクリル樹脂及びアクリルスチレン樹脂はマイナスイオンの発生が減少するため好ましくなく、酸価が１２０ｍｇＫＯＨ／ｇより高い場合には樹脂組成物の耐水性が悪くなり塗膜の機能が低下するため好ましくないからである。
【０００９】
本発明の構成要素である希有元素類鉱物は、希有元素を含む鉱物のことである。希有元素は地球上の存在量が少ない元素を言い、希有元素としては、例えば、周期表で１族のリチウム（Ｌｉ）、ルビジウム（Ｒｂ）、セシウム（Ｃｓ）；２族のベリリウム（Ｂｅ）；３族の希土類元素、ウラン（Ｕ）、トリウム（Ｔｌ）；４族のジルコニウム（Ｚｒ）、ハフニウム（Ｈｆ）；５族のニオブ（Ｎｂ）、タンセル（Ｔａ）；１３族のホウ素（Ｂ）等が挙げられる。
希有元素鉱物はこれらの元素を成分として含有する鉱物のことであり、例えば、フェルグソン石、サマルスキー石、ゼノタイム、モナザイト、褐簾石、ジルコン、変種ジルコン、ガドリン石、イットリア石、緑柱石、リン灰ウラン石、鉄電気石、巨昌花崗岩（クラナイト）等が挙げられる。該希有元素鉱物中の電子が電離することにより、マイナスイオンが生成される。本発明において該希有元素鉱物は１種を単独で用いても良く、２種以上を混合して用いても良い。
【００１０】
本発明の構成要素である遠赤外線放射セラミックスは、遠赤外線を放射し、温熱効果を発揮する。遠赤外線放射セラミックスとしては、例えば、石英、長石、珪酸塩鉱物等が挙げられる。該遠赤外線放射セラミックスは１種を単独で用いても良く、２種以上を混合して用いても良い。
【００１１】
本発明において、前記希有元素類鉱物の１種以上、及び前記遠赤外線放射セラミックスの１種以上を混合して粉砕し、パウダー状やこれをポリマーに混合させた複合体を使用する。該希有元素類鉱物と該遠赤外線放射セラミックスの混合比は特に限定されないが、１：１〜３：１重量％、好ましくは２：１重量％とする。
本発明に用いる希有元素類鉱物と遠赤外線放射セラミックスの混合物の市販品としては、例えば、ＮＮパウダー（商品名，株式会社ニシザキ製、粉末）、セシオン（商品名，世界長株式会社、スラリー）、メガイオン（商品名，ナワ産業株式会社製、粉末）等が挙げられる。
【００１２】
前記希有元素類鉱物と前記遠赤外線放射セラミックスの混合物の配合量は特に限定されないが、前記酸価が２０〜１２０ｍｇＫＯＨ／ｇのアクリル樹脂及びアクリルスチレン樹脂の固形分１００重量部に対し、５〜５０重量部、好ましくは１０〜３０重量部とする。１０重量部未満の場合は、マイナスイオンの発生量が少なく本発明の効果が望めないため好ましくなく、５０重量部より多く配合すると塗布目的物に塗布した際に艶が出なくなるので好ましくない。
【００１３】
また、本発明に係るマイナスイオン発生能力を持つ合成樹脂組成物には、分散剤として陰イオン性界面活性剤を配合することができる。該陰イオン性界面活性剤を配合する場合、配合量は特に限定されないが、合成樹脂組成物中１．０重量％以下、好ましくは０．１〜０．５重量％とする。１．０重量％より多く配合すると、ワックスの耐水性が悪くなる。使用する陰イオン性界面活性剤としては、アルキルジフェニルエーテルジスルホン酸ナトリウム、アルキル硫酸エステルナトリウム、アルキルエーテル硫酸エステルナトリウム、アミドエーテルスルホコハク酸塩、アルキルエーテルスルホコハク酸塩、アルキルエーテルカルボン酸塩、ポリアクリル酸ナトリウム、ジオクチルスルホコハク酸塩、脂肪酸ナトリウム、直鎖アルキルベンゼンスルホン酸ナトリウム、α−スルホ脂肪酸エステルナトリウムなどが例示される。
この他の種類の分散剤、例えば、非イオン性界面活性剤や陽イオン性界面活性剤は、実質的に配合しないことが好ましい。非イオン性界面活性剤や陽イオン性界面活性剤はマイナスイオンの発生量を低下させるからである。
【００１４】
尚、本発明の合成樹脂組成物には、その安定性を損なわず、本発明の効果の発現が阻害されない範囲であれば、例えば、水、抗菌剤、増粘剤、有機溶剤、香料、成膜助剤、レベリング剤、アルカリ可溶剤、消泡剤、防腐剤等を所望により含有させても良い。
【００１５】
本発明に係るマイナスイオン発生能力を持つ合成樹脂組成物は、攪拌下前記各構成成分を順次添加し、均一に混合することにより製造することができる。
【００１６】
本発明に係るマイナスイオン発生能力を持つ合成樹脂組成物は、遠赤外線効果である保温効果があるため、マイナスイオンとの相乗効果で人体の血行や新陳代謝を促進し、健康維持活動を活発にする。
【００１７】
本発明は床面等に塗膜を形成する液体に関するものであり、モップやスポンジ、ハケを使用した塗装方法などにより塗布することができる。また、本発明に係るマイナスイオン発生能力を持つ合成樹脂組成物は床や化学タイル、クッションフロアー、フローリング材等のワックスに好適に使用できる。
【００１８】
【実施例】
以下、本発明を実施例と比較例に基づき更に説明する。本発明に係るマイナスイオン発生能力を持つ合成樹脂組成物は、これらの実施例に何ら限定されるものではない。
【００１９】
（マイナスイオン発生能力を持つ合成樹脂組成物の調製）
まず、樹脂固形分が２０％になるようにアクリル樹脂及びアクリルスチレン樹脂に水を加え、樹脂固形分２０％調整液を作成した。この樹脂固形分２０％調整液に、成膜補助剤（エチルカルビトール又はブチルカルビトール）を樹脂固形分２０％調整液重量の５％、又、レベリング剤（ＴＢＸＰ、六八化学社製）を樹脂固形分２０％調整液重量の１．０％添加し、イオンパウダー添加前溶液を作成した。次いで、このイオンパウダー添加前溶液に、イオンパウダー（希有元素類鉱物及び遠赤外線放射セラミックスを含む）を添加して、引き続き、陰イオン性界面活性剤又は非イオン系界面活性剤を配合し、実施例１〜１１及び比較例１、２の合成樹脂組成物を調製した。
【００２０】
（イオン濃度の測定）
実施例１〜１１及び比較例１、２の合成樹脂組成物をＢ４の大きさのポリエチレンテレフタレート（ＰＥＴ）フィルムに１０ｍｌ／ｍ２均一に塗布した。２３℃５０％ＲＨの条件下で１日放置したサンプルのイオン濃度をニシザキ社製のイオン濃度測定機（商品名：ＡＩＲ  ＩＯＮ  ＤＥＮＳＩＴＹ）により測定した。本発明に係るマイナスイオン発生能力を持つ合成樹脂組成物は、イオン濃度が約２００個／ｃｃ以上であることが望ましい。より好ましくは、イオン濃度が約３００個／ｃｃ以上のマイナスイオン発生能力を持つ合成樹脂組成物であり、この場合、リフレッシュ効果、抗酸化機能及び消臭・除菌機能に優れたマイナスイオン発生能力を持つ合成樹脂組成物として使用できる。
尚、比較例３としてＰＥＴフィルムのみのイオン濃度を同様に測定した。その結果をあわせて表２に示す。
【００２１】
【表１】
2005015720.tif 000002
【表２】
2005015720.tif 000003
【００２２】
（表の説明）
樹脂欄のＡはアクリル樹脂を、ＡＳはアクリルスチレン樹脂をそれぞれ示す。各実施例及び比較例で用いられている樹脂は以下の通りである。実施例１：Ａ−３０４（商品名、三水株式会社製、アクリル樹脂、酸価２０ｍｇＫＯＨ／ｇ、固形分４０％）、実施例２、３及び８〜１０：ＴＲＩ  ＷＡＴＥＲ  ＨＧ９０（商品名、三水株式会社製、アクリルスチレン樹脂、酸価９０ｍｇＫＯＨ／ｇ、固形分３９％）、実施例４〜７及び１１：アロンＦＰ−１０００（商品名、東亜合成株式社製、アクリルスチレン樹脂、酸価６０ｍｇＫＯＨ／ｇ、固形分５０％）、比較例１：２１Ｑ−１７０Ｂ（商品名、三水株式会社製、アクリル樹脂、酸価２１７ｍｇＫＯＨ／ｇ、固形分３５％）、比較例２：ウルトラゾールＮＷ−５２０（商品名、ガンツ株式会社製、アクリル樹脂、酸価４ｍｇＫＯＨ／ｇ、固形分５５．９％）。
イオンパウダーは、希有元素類鉱物及び遠赤外線放射セラミックスを含む物質であり、イオンパウダーＡは、ＮＮパウダー（商品名、株式会社ニシザキ製、ＮＶ１００％）、イオンパウダーＢは、セシオン（商品名、世界長株式会社製、ＮＶ４５％）である。表中のイオンパウダー添加量は、樹脂固形分２０％調整液重量を１００とした場合の値である。
陰イオン性界面活性剤は、エマール１０パウダー（商品名、花王株式会社製、固形分１００％）を、非イオン性界面活性剤は、スタホームＤＦＣ（商品名、日本油脂株式会社製、固形分１００％）をそれぞれ使用した。表中の陰イオン性界面活性剤濃度及び非イオン性界面活性剤濃度は、合成樹脂組成物中の重量％を表す。
【００２３】
表１及び２に示される結果から、実施例２〜７の合成樹脂組成物は、酸価が２０〜１２０ｍｇＫＯＨ／ｇの範囲にある樹脂が使用されており、希有元素類鉱物及び遠赤外線放射セラミックス（イオンパウダーＡ及びＢに含有されている）を含有し、非イオン性界面活性剤又は陽イオン性界面活性剤を含有せず、陰イオン性界面活性剤を合成樹脂組成物中、１．０％重量％以下の濃度で含有し、マイナスイオン生成能と耐水性が優れていることが分かる。
これらと比較すると、実施例１は、陰イオン性界面活性剤が含まれておらず、マイナスイオン生成能が若干低下している。実施例８は、陰イオン性界面活性剤の濃度が１．０％以上であり、耐水性が若干低下している。実施例９及び１０は、陰イオン性界面活性剤が含まれていない上に、非イオン性界面活性剤が含まれており、マイナスイオン生成能が低下している。実施例１１は、非イオン性界面活性剤が含まれており、マイナスイオン生成能が低下している。比較例１は、樹脂の酸価が１２０ｍｇＫＯＨ／ｇ以上であり、耐水性が失われている。比較例２は、樹脂の酸価が２０ｍｇＫＯＨ／ｇ以下であり、マイナスイオン生成能と耐水性が低下している。
【００２４】
【発明の効果】
以上詳述した如く、本発明に係るマイナスイオン発生能力を持つ合成樹脂組成物は、酸価が２０〜１２０ｍｇＫＯＨ／ｇのアクリル樹脂及び／又はアクリルスチレン樹脂、希有元素類鉱物、及び遠赤外線放射セラミックスを必須成分として含有することを特徴とするマイナスイオン発生能力を持つ合成樹脂組成物であるから、リフレッシュ効果や抗酸化機能や消臭・除菌機能に優れたマイナスイオンを効率よく発生することができる。